(57)【特許請求の範囲】
【請求項１】
屋根の野地の上に載せて、屋根瓦を保持するための屋根土であって、火山性の鉱石としての珪石の細かい粒子のものを主材料とし、それに石灰、炭酸カルシウム及び少量のつなぎ材、硬化遅延剤を混合し、適量の水で混練してペースト状としたことを特徴とする屋根土。
【発明の詳細な説明】
【技術分野】
【０００１】
本発明は、例えば、屋根の棟に葺かれる棟瓦において、その棟の両側に葺かれる桟瓦の間や棟瓦と屋根下地の棟部分との間に充填され、その上にかんむり瓦を含む棟瓦を葺いて固定するための粘土状の屋根土に関する。
【背景技術】
【０００２】
従来において、屋根の棟部に棟瓦を葺く場合、例えば特開平１１−１８１９６５号公報に記載されたように、屋根の棟の両側に葺かれる桟瓦に粘土状の屋根土を充填し、さらにのし瓦を使用する場合は、棟の両側ののし瓦の間にも屋根土を充填し、その上にかんむり瓦を載せて棟に沿って継ぎ合わせていく。なお、最近の特に都市部の家屋では旧来の日本家屋のように、のし瓦を積み上げるような高い棟瓦は好まれない傾向にあり、桟瓦の上にのし瓦を積み上げずに直接かんむり瓦を葺く施工が多くなされている。この場合は、屋根土は棟の両側の桟瓦の間に充填し、さらにその上に盛り上げ、この屋根土の上にかんむり瓦を葺く。
【０００３】
このような屋根の棟構造では、多量の屋根土を使用する。従来の屋根土は、花崗岩等が風化して出来た山砂を主材料とし、石灰、炭酸カルシウム及び少量のつなぎ材、硬化遅延剤を混合し、適量の水で混練してペースト状としたものである。そのため、重量があり、様々な問題がある。
【０００４】
具体的な問題としては、屋根の施工において、重い屋根土を屋根上にまで運ばなければならず、屋根葺き職人の負担や危険度が大きい。屋根葺き職人の高齢化が進む中で、重量物の屋根上への搬送は深刻な問題であり、また次世代を担う若者が屋根葺き職人となるのを敬遠する原因ともなる。加えて、重い屋根土を使用することにより、屋根全体の荷重が大きくなり、家屋の柱、梁、垂木等の構造物に過大な負担となる。そのため、地震対策のため、家屋の耐荷重性を大きくしなければならず、建築コストの増大をもたらす原因となる。
【０００５】
この対策として、例えば特開平６−２８８０４８号公報では、山土等の土材により軽量な発泡スチロールビーズ等の多孔質粒材を添加して軽量化を図る提案がなされている。しかし、発泡スチロールビーズ等の有機質材料は、耐久性に乏しく、山土等との結合性も悪いため、硬化した後の耐荷重性に過大があった。
【０００６】
【特許文献１】特開平１１−１８１９６５号公報
【特許文献２】特開２００３−１６５７６１号公報
【特許文献３】特開２００２−３２６８号公報
【特許文献４】特開平１１−３４９３７１号公報
【特許文献５】特開平６−２８８０４８号公報
【発明の開示】
【発明が解決しようとする課題】
【０００７】
本発明では、前記従来の屋根内の課題に鑑み、従来の屋根土より軽量でありながら、なお且つ従来の屋根土と同等あるいはそれ以上の特性を有する屋根土を提供することを目的とする。
【課題を解決するための手段】
【０００８】
本発明では、前記の目的を達成するため、屋根土の基材として、従来の山砂に代えて、細かい粒子状の珪石、すなわち珪砂を使用いることにより、従来の山砂を用いた屋根土より軽量でありながら、それと同等あるいはそれ以上の特性を有する屋根土を得たものである。
【０００９】
本願発明者は、従来の山砂に代わる屋根土の主材を検討した結果、珪石の細かい粒子を使用することに着目した。すなわち、本発明による屋根土は、細かい粒子の珪石、すなわち珪砂を主材料とし、それに石灰、炭酸カルシウム及び少量のつなぎ材、硬化遅延剤を混合し、適量の水で混練してペースト状としたものである。
【００１０】
主材料として使用する珪石は火山性の鉱石の一つであり、主としてＳｉＯ２（石英）からなり、その細かい粒子状のものが珪砂である。この珪砂は多孔質であり、山砂に比べて軽量である。そのため、その粒子を使用した屋根土は、後述する通り、山砂を使用した従来の屋根土より軽量となる。しかも、屋根土として求められる耐水性や強度等の特性としては山砂を使用した従来の屋根土と同等或いはそれ以上のものが得られた。
【発明の効果】
【００１１】
以上説明した通り、本発明の屋根土は、従来の屋根土より軽量なため、この屋根土を屋根上に上げる作業が容易となり、棟瓦の施工が容易とり、瓦葺き職人の負担や危険度が軽減される。さらに屋根の棟部の重量を軽くすることが出来るので、屋根の耐震性の向上を図ることも出来る。しかも、屋根土として要求される諸特性としても、従来の従来の屋根土と同等或いはそれ以上の特性が得られる。
【発明を実施するための最良の形態】
【００１２】
本発明では、屋根土の主材料として細かい粒子の珪石、すなわち珪砂を使用し、その目的を達成するものである。
以下、本発明を実施するための最良の形態について、実施例をあげて詳細に説明する。
【００１３】
本発明による屋根土は、細かい粒子の珪石、すなわち珪砂を主材料とし、それに石灰、炭酸カルシウム及び少量のつなぎ材、硬化遅延剤を混合し、適量の水で混練してペースト状としたものである。珪砂としては、粒径０．０７〜２ｍｍ（６号〜３号相当）のものが使用される。
【００１４】
珪石は、９９重量％以上のＳｉＯ２（石英）を含み、その他微量のアルミナ（Ａｌ２Ｏ３）、酸化鉄（Ｆｅ２Ｏ３）、酸化チタン（ＴｉＯ２）等を含む。その細かい粒子状のものが珪砂である。火山性の鉱石の一つである。この珪石は多孔質であり、その細かい粒子の珪砂は花崗岩が風化して出来た山砂に比べて軽量である。
【００１５】
この細かい粒子状の珪砂に石灰（ＣａＯ）または消石灰（Ｃａ（ＯＨ）２）、炭酸カルシウム（ＣａＣＯ３）を加え、さらに微量のいわゆる「ツタ」と呼ばれるつなぎ材と硬化遅延剤を添加する。これに適量の水を加えて混練することで屋根土が得られる。練りの堅さは堅練りモルタル程度とする。
【００１６】
配合の目安としては、珪砂が４５〜５５重量％、石灰が１０〜１５重量％、炭酸カルシウムが２４〜３５重量％、つなぎ材が０．０３〜０．０８重量％、硬化遅延剤が０．０２〜０．０７重量％である。これらの混合体に対し、重量比１．２倍〜２倍程度の水を加えて混練する。通常、天然の珪砂には幾分かの水分が含まれており、その水分量を考慮して加える水の量を加減し、堅練りモルタル程度に調整する。
【００１７】
つなぎ材としては、ワラ、獣毛、ヤシ殻繊維などの天然の有機系の繊維質材料や、グラスウールやロックウール等の無機系の繊維質材料を使用することができる。好ましくは天然の有機系繊維質材料がよく、特にヤシ殻繊維が好ましい。
硬化遅延材としては、オキシカルボン酸塩などにより珪砂に被膜を作り、水との反応を一時的に抑えるものが使用される。
【００１８】
前記の材料に水を混ぜて混練した屋根土は、通気性の無い合成樹脂袋に収納して密封し、現場に出荷する。こうすることにより、数十日の間は屋根土の状態を保つことが出来、現場で水を加えて練り込む必要が無い。また包装袋のまま屋根土を屋根上に持ち上げて使用することが出来るので、屋根上への持ち上げも極めて容易となる。
【実施例】
【００１９】
次に、本発明のより具体的な実施例について説明する。
珪砂が５９．３重量％、石灰が１２．５重量％、炭酸カルシウムが２８．１重量％、つなぎ材が０．０５重量％、硬化遅延剤が０．０５重量％を混ぜ合わせ、これら混合体に対して重量比約１．７５の水を加えて均一に混練し、屋根土を得た。
【００２０】
他方比較例として、山砂が５９．３重量％、石灰が１２．５重量％、炭酸カルシウムが２８．１重量％、つなぎ材が０．０５重量％、硬化遅延剤が０．０５重量％を混ぜ合わせ、これら混合体に対して重量比約１．７５の水を加えて均一に混練し、屋根土を得た。
【００２１】
こられの屋根土によりそれぞれ直径６５ｍｍ、厚さ３０ｍｍの幾つかずつのテストピースを作り、これらテストピースを６週間（４２日間）常温で室内に放置して自然硬化させた。この硬化後のテストピースの重量を表１に示す。また、その外観検査をしたところ、表１に示すように、何れも割れ等の損傷は無かった。さらにこれらのテストピースを圧縮強度試験機にかけて強度試験を行った結果を表１に示す。
【００２２】
これらのテストピースを１日（２４時間）真水に浸漬し、浸漬した前後の重量差から吸水量を測定した結果を表１に示す。
さらに別のテストピースを３０日（７２０時間）真水に浸漬し、浸漬した後の外観検査をしたところ、表１に示すように、何れも崩れ等の損傷は無かった。
【００２３】
【表１】
0005173284.tif 000002
【００２４】
表１から明らかな通り、珪砂を使用した実施例による屋根土では、山砂を使用した比較例による屋根土に比べ、硬化後の重量は６５％であった。すなわち、３５％の重量が軽減された。真水に２４時間浸漬した後の吸水率は、珪砂を使用した実施例による屋根土では、山砂を使用した比較例による屋根土に比べて１．５倍程の吸水率があったが、特に問題になる程の吸水率の差ではない。さらに７２０時間の吸水試験でも割れ等の損傷は無かった。強度では、若干ながら珪砂を使用した実施例による屋根土では、山砂を使用した比較例による屋根土に比べて良好な結果を得ている。
【産業上の利用可能性】
【００２５】
本発明による屋根土は従来のものに比べて軽量化が可能であり、なお且つ硬化後の吸水性や機械的強度等では従来の屋根土と同等あるいはそれ以上の特性が得られる。従って、屋根工事における作業の軽減化と屋根重量の軽量化が可能であり、屋根工事において利用出来る。